(57)【特許請求の範囲】
【請求項１】
圧縮度が１５％以上４０％以下、かさ密度が０．２０ｇ／ｃｍ３以上０．４０ｇ／ｃｍ３以下、なおかつタップ密度が０．３０ｇ／ｃｍ３以上０．４５ｇ／ｃｍ３以下であるクリノプチロライト。
【請求項２】
平均二次粒子径が１５μｍ以上、なおかつ二次粒子径分布が５μｍ以上１５μｍ以下、及び３０μｍ以上１００μｍ以下の２つのピークを有する請求項１に記載のクリノプチロライト。
【請求項３】
板状粒子が凝集した粒状の凝集粒子である請求項１又は２に記載のクリノプチロライト。
【発明の詳細な説明】
【技術分野】
【０００１】
本発明は、優れた窒素吸着特性を有するクリノプチロライトに関するものである。
【背景技術】
【０００２】
クリノプチロライトは天然に存在するゼオライトの一種であり、気体の吸着剤や混合ガスの吸着分離材等の利用が検討されている。しかしながら、天然に産出するクリノプチロライトは組成が不均一，低純度等の問題を有しているために吸着特性が低かった（特許文献１〜２）。
【０００３】
一方、天然クリノプチロライトの有する問題点を改善するため、合成クリプチノライトおよびその製造方法が提案されている。
【０００４】
非特許文献１には、コロイダルシリカを使用して調製したＳｉＯ２／Ａｌ２Ｏ３モル比８または１０の混合物に水酸化ナトリウムおよび／または水酸化カリウムのアルカリ源を加え、１２０〜１９５℃の範囲で加熱して得られたクリノプチロライトが報告されている。しかしながら、開示されたクリノプチロライトは純度が低く、吸着特性が低いものであった。
【０００５】
また、引用文献３には、微細無定形シリカ、アルミナ源、アルカリおよびクリノプチロライト種晶からなる（２．１±０．５）Ｎａ２Ｏ・Ａｌ２Ｏ３・（１０．０±２．０）ＳｉＯ２・（１１０．１±５０．０）Ｈ２Ｏの組成の混合物を約１００〜２００℃で約２４０時間以内加熱して得られたクリノプチロライトが開示されている。しかしながら、開示された合成クリノプチロライトは結晶化度が低く、やはり吸着特性が低かった。
【０００６】
更に、一般式、ｘ（Ｎａ，Ｋ）２Ｏ・Ａｌ２Ｏ３・ｙＳｉＯ２・ｚＨ２Ｏ（但し、式中，ｘ＝０．８〜１．２，ｙ＝８．０〜１２．０，ｚ≧０）で表され、かつ、Ｋ／（Ｋ＋Ｎａ）＝０．２０〜０．９５で表現され、しかも板状結晶を有し、クリノプチロライト結晶相の含有率が９０％以上のクリノプチロライトが開示されている（特許文献４）。しかしながら、開示されたクリノプチロライトは窒素吸着特性が十分ではなかった。
【０００７】
これら従来のクリノプチロライトのカチオンをアルカリ土類金属でイオン交換した場合、窒素の吸着量をある程度増大することはできるが、十分でなく、また吸着性能がイオン交換率によって大きく変化し、安定な吸着性能が得られないという問題があった。
【０００８】
この様に、これまで窒素の吸着特性に優れたクリノプチロライトは得られていなかった。
【先行技術文献】
【特許文献】
【０００９】
【特許文献１】特開昭６２−１３２７２７号公報
【特許文献２】特開昭６２−１６２５１９号公報
【特許文献３】米国特許第４，６２３，５２９号
【特許文献４】特許第３６７７８０７号
【非特許文献】
【００１０】
【非特許文献１】Ｎａｔｕｒｅ，ｖｏｌ．３０４，２１Ｊｕｌｙ，Ｐ２５５，１９８３
【発明の概要】
【発明が解決しようとする課題】
【００１１】
本発明は、窒素の吸着特性に優れたクリノプチロライトを提供する。
【課題を解決するための手段】
【００１２】
本発明者は、窒素の吸着特性に優れたクリノプチロライトについて検討した結果、特定のクリノプチロライトをＣａ又はＭｇでイオン交換した場合、Ｃａ又はＭｇのイオン交換量の変化に対して窒素吸着特性の変化がなく、なおかつ高い窒素吸着量を有することを見出し、本発明を完成するに至ったものである。
【００１３】
以下、本発明のクリノプチロライトについて説明する。
【００１４】
本発明のクリノプチロライトは、Ｃａ又はＭｇでイオン交換されたクリノプチロライト及びその基材として用いられるクリノプチロライトである。
【００１５】
本発明のＣａ又はＭｇ交換クリノプチロライトは、２５℃，０ｍｍＨｇ〜５５００ｍｍＨｇでの窒素の最大平衡吸着量が３０ＮｍＬ／ｇ以上であり、３１ＮｍＬ／ｇであることが好ましい（ＮｍＬは気体の標準状態（１気圧、２５℃）における体積）。
【００１６】
本発明のＣａ又はＭｇ交換クリノプチロライトは、Ｃａ又はＭｇがイオン交換サイトの４０％以上、特に４５％以上であることが好ましい。イオン交換サイトに占めるＣａ又はＭｇが多くなるほど吸着特性は向上し、Ｃａ又はＭｇが４０％以上であれば窒素の吸着特性が向上しやすい。一方、８０％を越えても窒素吸着特性の大幅な上昇はない。そのため、イオン交換サイト中のＣａ又はＭｇは８０％以下で十分である。
【００１７】
本発明のＣａ又はＭｇ交換クリノプチロライトの基材に用いられるクリノプチロライトは、クリノプチロライト結晶相の含有率は９０％以上であることが好ましく、９５％以上であることが好ましい。クリノプチロライト結晶相の含有率が９０％以上の場合、吸着剤や触媒等の用途に用いた場合、目的とする成分以外の吸着や副反応が生じにくくなる。
【００１８】
本発明のＣａ又はＭｇ交換クリノプチロライト及びその基材であるクリノプチロライトが粉体である場合、圧縮度が１５％以上４０％以下であることが好ましく、特に好ましくは１５％以上３０％以下、１５％以上２５％以下であることがさらに好ましい。
【００１９】
ここでの圧縮度とは粉体の流動性を示す指標であり、圧縮度が小さいほど粉体の流動性は良好になる。そのため、圧縮度が４０％を越えるクリノプチロライトを使用した場合、粉体を充填した状態で保管したときにクリノプチロライトが自重で潰れて凝集する、いわゆる架橋現象が生じて、粉体の流動性が低下して排出が極めて困難となる。一方、圧縮度が小さいほど流動性は良好になるが、１５％以上であればハンドリングが十分容易となる。
【００２０】
なお、圧縮度は以下の式で求めることができる。
【００２１】
Ｃ＝（Ａ−Ｐ）／Ａ×１００        ・・・（１）
Ｃ：圧縮度
Ｐ：かさ密度（ｇ／ｃｍ３）
Ａ：タップ密度（ｇ／ｃｍ３）
【００２２】
本発明のＣａ又はＭｇ交換クリノプチロライト及びその基材であるクリノプチロライトは、粉体の場合に、かさ密度が０．２０ｇ／ｃｍ３以上０．４０ｇ／ｃｍ３以下であることが好ましく、特に好ましくは０．２５ｇ／ｃｍ３以上０．４０ｇ／ｃｍ３以下、更には０．３０ｇ／ｃｍ３以上０．４０ｇ／ｃｍ３以下であることが好ましい。かさ密度をこの範囲とすることで充填性が向上する。
【００２３】
同様な理由により、本発明のＣａ又はＭｇ交換クリノプチロライト及びその基材であるクリノプチロライトのタップ密度は、タップ密度が０．３０ｇ／ｃｍ３以上０．４５ｇ／ｃｍ３以下であることが好ましい。
【００２４】
ここで、発明におけるかさ密度とは、軽装かさ密度ともいわれる値であり、粉体を自然落下させて充填した状態の粉体密度であり、タップ密度とは、重装かさ密度ともいわれる値であり、試料を充填した容器を一定の高さからタッピングさせて充填した状態の粉体の密度である。
【００２５】
本発明のＣａ又はＭｇ交換クリノプチロライト及びその基材であるクリノプチロライトが粉体の場合、その平均二次粒子径（凝集粒子径）は、１５μｍ以上であることが好ましく、特に好ましくは３０μｍ以上、さらには４０μｍ以上であることが好ましい。平均粒子径が１５μｍ以上であることで、粉体の凝集性が抑制され、流動性が向上する。
【００２６】
平均二次粒子径は、ＳＥＭ観察による平均粒子径、体積分布によるメジアン径などを採用することができるが、体積分布によるメジアン径（Ｄ５０）であることが好ましい。
【００２７】
本発明のＣａ又はＭｇ交換クリノプチロライト及びその基材であるクリノプチロライトの二次粒子径分布は、５μｍ以上１５μｍ以下、及び３０μｍ以上１００μｍ以下の２つのピークを有することが好ましい。このような、いわゆるバイモーダルな二次粒子径分布を有することで充填性が高くなりやすい。
【００２８】
二次粒子径分布において５μｍ以上１５μｍ以下のピークの割合は粒子径分布の３％以上５０％以下であることが好ましく、特に好ましくは３％以上３０％以下である。これにより、粉体の充填性がさらに高くなる。
【００２９】
粉体の二次粒子径分布は、レーザー回析・光散乱法により測定した粒子径分布であることが好ましい。
【００３０】
本発明のＣａ又はＭｇ交換クリノプチロライト及びその基材であるクリノプチロライトが含有する粒子形状は、板状粒子が凝集した粒状の凝集粒子であることが好ましい。これにより、粉体としてのハンドリング特性が向上する。
【００３１】
次に、本発明のＣａ又はＭｇ交換クリノプチロライト及びその基材クリノプチロライトの製造方法について説明する。
【００３２】
本発明のＣａ又はＭｇ交換クリノプチロライトは、例えば、ケイ酸アルカリとアルミニウム塩から得られた無定形アルミノシリケートゲル、水、水酸化ナトリウムおよび／または水酸化カリウムから、モル比で、
ＳｉＯ２／Ａｌ２Ｏ３＝８〜２０
ＯＨ／ＳｉＯ２＝０．２５〜０．５０
Ｋ／（Ｋ＋Ｎａ）＝０．２０〜０．８０
Ｈ２Ｏ／ＳｉＯ２＝１０〜１００
からなる混合物（以下、原料混合物という）を得、攪拌下に１００〜２００℃に加熱した後に、Ｃａ又はＭｇを含む溶液でイオン交換して製造することが好ましい。
【００３３】
ケイ酸アルカリとしては、ケイ酸ナトリウム、ケイ酸カリウム、シリカゾル等の水溶液用いること好ましい。さらに、固体状のシリカ源である無定形シリカ、シリカゲル、カオリナイト、珪藻土等は、アルカリ成分で溶解して用いることが好ましい。
【００３４】
アルミニウム塩としては、アルミン酸ナトリウム、アルミン酸カリウム、アルミニウムの塩化物、硝酸塩、硫酸塩等の水溶液を用いることが好ましい。さらに、水酸化アルミニウム等の固体状のアルミニウム源は、鉱酸やアルカリ成分で溶解して使用することが好ましい。
【００３５】
ケイ酸アルカリの水溶液とアルミニウム含有水溶液を混合し、無定形アルミノシリケートゲルを得ることが好ましい。混合条件は特に限定されないが、混合時の温度を室温〜１００℃とすることが例示できる。
【００３６】
また、必要に応じて水酸化ナトリウムや水酸化カリウムのアルカリ成分、硫酸、塩酸等の酸成分を加えることが好ましい。
【００３７】
得られた無定形アルミノシリケートゲルは、必要に応じて濾過洗浄等を行い、副生塩を除去することが好ましい。
【００３８】
次に、水、水酸化ナトリウム及び／または水酸化カリウム、得られた無定形アルミノシリケートゲルから原料混合物を得ることが好ましい。
【００３９】
原料混合物の組成は、モル比で
ＳｉＯ２／Ａｌ２Ｏ３＝８〜２０
ＯＨ／ＳｉＯ２＝０．２５〜０．５０
Ｋ／（Ｋ＋Ｎａ）＝０．２０〜０．８０
Ｈ２Ｏ／ＳｉＯ２＝１０〜１００
であることが好ましい。
【００４０】
ＯＨ／ＳｉＯ２モル比をこの範囲内にすることで、クリノプチロライト以外のゼオライト、またはゼオライト以外の鉱物（副生物）が生成しにくくなる。同様に、Ｋ／（Ｋ＋Ｎａ）モル比を０．２０以上０．８０以下とすることでクリノプチロライト以外のゼオライトの生成を抑制することができる。
【００４１】
得られた原料混合物は加熱して結晶化する。
【００４２】
結晶化温度は、１００℃以上２００℃以下であることが好ましい。結晶化温度が１００℃以上だと結晶化の進行が促進されやすい。一方、結晶化温度が高いほど結晶化速度が速くなりしやすいが、２００℃以下であれば十分な結晶化速度を有する。そのため、高温高圧型の反応容器等の特別な反応容器を必要としない結晶化温度として２００℃以下であることが好ましい。
【００４３】
結晶化時間は、結晶化が進行する時間であれば特に制限はないが、例えば、１〜１５日間程度とすることが好ましい。
【００４４】
結晶化操作は、撹拌下で行うことが好ましい。攪拌下で結晶化を行った場合、結晶化速度が速くなるだけでなく、クリノプチロライト単一相が得られやすくなる。
【００４５】
また、結晶化においては、種晶を添加することが好ましい。原料混合物に種晶を添加することによって結晶化時間を大幅に短縮することができる。種晶は、クリノプチロライトであることが好ましく、天然クリノプチロライト、合成クリノプチロライトのいずれをも使用することができる。種晶の量は、原料混合物の１％以上２０重量％以下であることが好ましい。種晶の量が１重量％以上で結晶化時間の短縮効果が得られ、２０重量％以下であれば得られる結晶化時間の短縮効果が十分である。
【００４６】
結晶化が完了した後、生成した結晶を母液と分離し、水洗し、乾燥して結晶粉末を得ることで基材となるＮａ，Ｋ型のクリノプチロライトを得ることができる。
【００４７】
得られるＮａ，Ｋ型のクリノプチロライトは以下の式で表されることが好ましい。
【００４８】
ｘ（Ｋ，Ｎａ）２Ｏ・Ａｌ２Ｏ３・ｙＳｉＯ２・ｚＨ２Ｏ
（但し、ｘ＝０．８〜１．２，ｙ＝７．０〜１２．０，ｚ≧０，Ｋ／（Ｋ＋Ｎａ）＝０．
２０〜０．９５）
上記一般式において、ｙ（ＳｉＯ２／Ａｌ２Ｏ３モル比）は７．０〜１２．０である。
７以上であるとクリノプチロライトの耐熱性が向上し、１２．０以下であれば、クリノプチロライトの単一相が得られやすい。
【００４９】
上記一般式において、Ｋ／（Ｋ＋Ｎａ）＝０．２０〜０．９５であることが好ましく、
Ｋ／（Ｋ＋Ｎａ）＝０．５〜０．７であることが特に好ましい。
【００５０】
上記の製造方法により、上述した粉体物性（圧縮度、かさ密度、タップ密度、二次粒径等）を満足するクリノプチロライトが得られ、その様な粉体物性を満足するクリノプチロライトでは高い窒素の吸着性能が発揮される。
【００５１】
得られたＫ，Ｎａ型のクリノプチロライトは、イオン交換するＣａ２＋又はＭｇ２＋を含む溶液で処理するなどの公知の方法を用いて、Ｋ＋又はＮａ＋の一部をＣａ２＋、Ｍｇ２＋などにイオン交換し、その後、活性化してＣａ又はＭｇ型のクリノプチロライトを得ることができる。Ｃａ又はＭｇ交換クリノプチロライトの粉体物性は、Ｋ，Ｎａ型のクリノプチロライトの粉体物性を維持したものとなる。
【発明の効果】
【００５２】
本発明のクリノプチロライトは、高い窒素の吸着性能を有し、かつ、Ｃａ又はＭｇのイオン交換量によって窒素吸着量が変化しにくいため、高い吸着能を安定して発揮できる吸着材である。
【図面の簡単な説明】
【００５３】
【図１】実施例１で得られたクリノプチロライトの粒子径分布
【図２】実施例１で得られたクリノプチロライトのＸ線回折図
【図３】実施例１で得られたＣａ交換クリノプチロライトの窒素の平衡吸着量
【図４】比較例１で得られたクリノプチロライトの粒子径分布
【図５】比較例１で得られたＣａ交換クリノプチロライトの窒素の平衡吸着量
【実施例】
【００５４】
以下、実施例により本発明を更に具体的に説明するが、本発明はこれに限定されるもの
ではない。
【００５５】
（組成分析）
試料をフッ酸溶液及び硝酸にて溶解し、ＩＣＰ−ＡＥＳ（使用装置  ＰＥＲＫＩＮ  ＥＬＭＥＲ社製  ＯＰＴＩＭＡ３０００ＤＶ）で測定した。
【００５６】
（クリノプチロライトの結晶含有率）
クリノプチロライトの結晶含有率の測定は、Ｘ線回折により行った。測定は、Ｘ線回折装置（マックサイエンス社製ＭＸＰ３）を使用して２θ＝３〜４０°の回折ピークを測定した。得られたＸ線回折図から、クリノプチロライトのピークと不純物相のピークの比より求めた。なお、クリノプチロライトの同定は、ＣＯＬＬＥＣＴＩＯＮ  ＯＦ  ＳＩＭＵＬＡＴＥＤ  ＸＲＤ  ＰＯＷＤＥＲ  ＰＡＴＴＥＲＮＳ  ＦＯＲ  ＺＥＯＬＩＴＥＳ  、Ｆｉｆｔｈ  Ｒｅｖｉｓｅｄ  Ｅｄｉｔｉｏｎ  ２００７、ＥＬＳＥＶＩＡ  のページ２０６〜２０７に記載されているＨＥＵ型ゼオライトのＸ線回折データを使用して行った。
【００５７】
（粒子径分布および平均粒子径）
試料の粒子径分布および平均粒子径は、粒子径分布測定装置（マイクロトラックＨＲＡ（日機装（株）））を使用して測定した。純水を循環させながら試料を所定量投入し、レーザー回折法で体積分布の測定を行い、粒子径分布および平均粒子径（Ｄ５０）を求めた。
【００５８】
（電子顕微鏡観察）
得られたクリノプチノライト粉体の凝集状態および粒子形態は、電子顕微鏡（ＳＥＭ；
日本電子株式会社製ＪＳＭ−６３９０ＬＶ型電子顕微鏡）を使用して観察した。
【００５９】
（かさ密度）
かさ密度の測定に先立ち、試料を２５℃、水分８０％の状態で水和処理を行い、クリノプチロライト粉体の水分吸着量を一定量とした。
【００６０】
かさ密度は、水分吸着量を一定量にした後の試料について、パウダーテスター  ＰＴ−Ｒ型（ホソカワミクロン社製）を用いて測定した。測定は試料を自然落下させて、正確に１００ｍｌとなるように容器に測りとり、その際の試料の重量および、容積（１００ｍｌ）からかさ密度（Ｐ）を求めた。
【００６１】
（タップ密度）
タップ密度の測定は、かさ密度の測定と同様に水分吸着量を一定にした試料について、
パウダーテスター  ＰＴ−Ｒ型（ホソカワミクロン社製）を用いて測定した。測定は試料を自然落下させた後、ストローク長さ１８ｍｍで、１８０回タッピングをした後、正確に１００ｍｌとなるように容器に測りとり、その際の試料の重量を容積（１００ｍｌ）で割ってタップ密度（Ａ）を求めた。
【００６２】
（圧縮度）
測定したかさ密度（Ｐ）、タップ密度（Ａ）から、下記の式に基づき、圧縮度（Ｃ）（％）を求めた。
【００６３】
Ｃ＝（Ａ−Ｐ）／Ａ×１００        ・・・（１）
Ｃ：圧縮度
Ｐ：かさ密度（ｇ／ｃｍ３）
Ａ：タップ密度（ｇ／ｃｍ３）
【００６４】
（平衡吸着量）
窒素の平衡吸着量はＢＥＬＬＳＯＲＰ  ＨＰ（日本ベル株式会社製）を用いて、吸着温度２５℃において、０ｍｍＨｇから５５００ｍｍＨｇの各圧力における平衡吸着量を測定した。
【００６５】
（ＢＥＴ比表面積）
ＢＥＴ比表面積は、ＢＥＬＬＳＯＲＰ  ２８ＳＡ（日本ベル株式会社製）を測定した。
【００６６】
実施例１
純水、水酸化ナトリウム水溶液、水酸化カリウム水溶液、ケイ酸ソーダと硫酸アルミから調製した無定形アルミノシリケートゲルを下記の組成となるように混合し、原料混合物を得た。
【００６７】
ＳｉＯ２／Ａｌ２Ｏ３＝１２
ＯＨ／ＳｉＯ２＝０．３４
Ｋ／（Ｋ＋Ｎａ）＝０．６５
Ｈ２Ｏ／ＳｉＯ２＝２０
【００６８】
得られた原料混合物に種晶として天然クリノプチロライトを、原料混合物の重量に対して２％加え、攪拌しながら１５０℃で７２時間加熱した。冷却後、濾過、洗浄、乾燥してクリノプチロライトを得た。
【００６９】
得られたクリノプチロライトは、ＳｉＯ２／Ａｌ２Ｏ３＝９．６、（Ｎａ，Ｋ）２Ｏ／
Ａｌ２Ｏ３＝０．９７、Ｋ／（Ｋ＋Ｎａ）＝０．８８であった。
【００７０】
ＳＥＭ観察の結果、得られたクリノプチロライトは板状の粒子が凝集した粒状の粉体形状であった。また、平均二次粒子径は４６．３μｍであり、かつ、二次粒子の粒子径分布は９μｍと５０μｍにピークを有し、いわゆるバイモーダルの粒子径分布であり、９μｍのピークは粒子径分布の１３％であった。
【００７１】
また、Ｘ線回折の結果、クリノプチロライト以外に帰属できるピークはなく、クリノプチロライトの結晶含有率は１００％であった。結果を表１、二次粒子の粒子径分布を図１、Ｘ線回折図を図２に示した。
【００７２】
得られたクリノプチロライトは流動性に優れており、ハンドリングおよび保存期間中での架橋現象は生じなかった。
【００７３】
得られたクリノプチロライト５ｇに５〜２０倍当量のＣａＣｌ２溶液２００ｍＬを添加し、６０℃、２時間攪拌する操作を１〜２回行ってイオン交換を行い、３５０℃、２時間減圧下で活性化してＣａ型のクリノプチロライトを得た。
【００７４】
得られたクリノプチロライトのイオン交換サイト中のＣａの割合および２５℃，０〜５５００ｍｍＨｇにおける窒素の最大平衡吸着量を表２に示す。Ｃａ交換率が４９．０％における窒素の最大平衡吸着量は３１．９ＮｍＬ／ｇ、Ｃａ交換率が６６．９％における窒素の最大平衡吸着量は３１．６ＮｍＬ／ｇであり、Ｃａ交換率による最大平衡吸着量の変化はほとんど無かった。
【００７５】
Ｃａ交換率が６６．９％のクリノプチロライトにおける２５℃，０〜５５００ｍｍＨｇでの窒素の平衡吸着量を図３に示す。
【００７６】
比較例１
特許文献４に記載に従ってクリノプチロライトを製造した。水酸化ナトリウムと水酸化カリウムと水酸化アルミニウムの混合物、純水、ホワイトカーボン（東ソーシリカ工業製ニップシールＶＮ３）を下記の組成となるように混合して原料混合物を得た。
ＳｉＯ２／Ａｌ２Ｏ３＝１１
ＯＨ／ＳｉＯ２＝０．３０
Ｋ／（Ｋ＋Ｎａ）＝０．５０
Ｈ２Ｏ／ＳｉＯ２＝２５
【００７７】
得られた原料混合物をオートクレーブに入れ、撹拌しながら１５０℃で１４４時間加熱した。冷却後、濾過、洗浄、乾燥してクリノプチロライト粉体を得た。
【００７８】
得られたクリノプチロライトは、ＳｉＯ２／Ａｌ２Ｏ３＝８．４、（Ｎａ，Ｋ）２Ｏ／
Ａｌ２Ｏ３＝０．７３、Ｋ／（Ｋ＋Ｎａ）＝１．０であった。
【００７９】
純度をＸ線回折により求めたところ、クリノプチロライト以外に帰属できるピークはなく、クリノプチロライトの結晶含有率は１００％であった。ＳＥＭ観察の結果、得られたクリノプチロライトは板状の粒子が個々に分散し、不定形の粉体形状であった。また、平均二次粒子径は１０．９μｍであり、かつ、二次粒子径分布は１０μｍにピークを持ちモノモーダルな粒子径分布であった。結果を表１、粒子径分布を図４に示した。
【００８０】
比較例１のクリノプチロライトは、保存中に架橋現象が生じて粒子形状が変化し、粉体の流動性が低かった。
【００８１】
得られたクリノプチロライト５ｇに５〜２０倍当量のＣａＣｌ２溶液２００ｍＬを添加し、６０℃で２時間攪拌する操作を１〜２回行ってイオン交換を行い、３５０℃、２時間減圧下で活性化してＣａ型のクリノプチロライトを得た。
【００８２】
得られたクリノプチロライトのＣａ交換率および２５℃，０〜５５００ｍｍＨｇにおける窒素の最大平衡吸着量を表２に示す。Ｃａ交換率が４６．５％における窒素の最大平衡吸着量は２９．８ＮｍＬ／ｇ、Ｃａ交換率が６０．２％における窒素の最大平衡吸着量は２７．７ＮｍＬ／ｇ、Ｃａ交換率が６６．９％における窒素の最大平衡吸着量は２１．６ＮｍＬ／ｇであり、Ｃａ交換率の増加に伴い、最大平衡吸着量が著しく減少した。
【００８３】
Ｃａ交換率が６６．９％のクリノプチロライトにおける２５℃，０〜５５００ｍｍＨｇでの窒素の平衡吸着量を図５に示す。
【００８４】
【表１】
0005626155.tif 000002
【００８５】
【表２】
0005626155.tif 000003
【産業上の利用可能性】
【００８６】
本発明のクリノプチロライトは、窒素を吸着する吸着剤として使用することができる。
【図１】
0005626155.tif 000004
【図２】
0005626155.tif 000005
【図３】
0005626155.tif 000006
【図４】
0005626155.tif 000007
【図５】
0005626155.tif 000008